(57)【特許請求の範囲】
【請求項１】
Ａｌ：１０質量％以下を含有し、残部Ｚｎおよび不可避不純物からなるマトリックス中に、Ｍｇ，Ｃａ，Ｓｒ，Ｂａ，Ｃｅの中から選択される１元素とＳｉから構成される粒径１〜５０μｍの金属間化合物１種類以上が、体積率で１〜３０％分散されためっき層を表面に有することを特徴とする耐食性に優れためっき製品。
【請求項２】
請求項１に記載のＭｇ，Ｃａ，Ｓｒ，Ｂａ，Ｃｅの中から選択される１元素とＳｉから構成される金属間化合物がＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 からなることを特徴とする耐食性に優れためっき製品。
【請求項３】
めっき工程において、Ａｌ：１０質量％以下を含有し、残部Ｚｎおよび不可避不純物からなり、その中にＭｇ，Ｃａ，Ｓｒ，Ｂａ，Ｃｅの中から選択される１元素とＳｉから構成される粒径１〜５０μｍの金属間化合物１種類以上が、体積率で１〜３０％分散されためっき浴を用いることを特徴とする耐食性に優れためっき製品の製造方法。
【請求項４】
Ａｌ：１０質量％以下を含有し、残部Ｚｎおよび不可避不純物からなるめっき浴に、Ｍｇ，Ｃａ，Ｓｒ，Ｂａ，Ｃｅの中から選択される１元素とＳｉから構成される粒径１〜５０μｍの金属間化合物１種類以上をガスと共に吹き込むことを特徴とする請求項３に記載の耐食性に優れためっき製品の製造方法。
【請求項５】
あらかじめ製造した、Ｍｇ，Ｃａ，Ｓｒ，Ｂａ，Ｃｅの中から選択される１元素とＳｉから構成される粒径１〜５０μｍの金属間化合物１種類以上が、体積率で７０％以下分散されたＺｎ−Ａｌ系インゴットを、めっき浴に溶解せしめることを特徴とする請求項３または４に記載の耐食性に優れためっき製品の製造方法。
【請求項６】
請求項３〜５に記載のＭｇ，Ｃａ，Ｓｒ，Ｂａ，Ｃｅの中から選択される１元素とＳｉから構成される金属間化合物がＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 からなることを特徴とする耐食性に優れためっき製品の製造方法。
【発明の詳細な説明】
【０００１】
【発明の属する技術分野】
本発明は、耐食性に優れためっき製品およびその製造方法に関し、さらに詳しくは、耐食性金属間化合物が分散されたＺｎ−Ａｌ系めっき製品およびその製造方法に関するものである。
【０００２】
【従来の技術】
Ｚｎめっきは鉄製品の耐食性を向上させるために広く用いられている。これは亜鉛が鉄より電気化学的に卑であるため、自身が腐食して鉄を犠牲防錆するからであり、長時間犠牲防錆効果を発揮させるためには付着量を増加するのが最も効率的な方法である。しかし、付着量を増やすとめっきの加工性が劣る上、溶接性にも弊害が生じて来て、実用的観点からは好ましくない。これを回避し低目付で耐食性に優れためっきとするため、電気めっきでＮｉやＣｏのような鉄族元素を共析させたり、溶融めっきでＡｌやＭｇを添加する合金めっきが広く行なわれて来た。しかし、これらの合金めっきはＺｎ−ＮｉやＺｎ−Ｃｏの様に合金コストが高く、また屋外環境では充分な耐食性を発揮しないものが多かった。
【０００３】
これらの中でＺｎ−Ａｌ系めっきは耐食性の観点からは優れためっきであり、従来のＺｎめっきと比較すると耐食性が数倍に向上した。しかし、耐食性をさらに向上させめっき製品の寿命を延ばしたいという要求が強まっている。
この要求に答える得る新たなめっきの一つとして、例えば特願平１１−２４０９４７号に記載されている様に、めっき層中に腐食抑制機能を有した金属間化合物であるＭｇ2 Ｓｉを析出混入させたもので、めっきの耐食性は従来のめっきと比較し飛躍的に向上する。
【０００４】
しかし、これらＳｉを含む金属間化合物をめっき層に含有させるためには、溶融状態でめっき浴に充分な量のＳｉを溶解させる必要がある。Ａｌ系めっきではＳｉの溶解が比較的容易で、任意の比率でＳｉを溶解可能なため、これにＭｇ、Ｃａ、Ｓｒ、Ｂa、Ｃeを適宜添加することで、これら元素とＳｉとで構成される金属間化合物がめっき凝固過程で析出分散させためっきの製造が可能である。また、これにＺｎを適量添加した場合でも、浴中Ａｌの量が１０質量％を超えるような多量添加されていれば、Ｓｉの溶解量が確保できるため、結果としてＳｉを含有した金属間化合物を分散させたＺｎ−Ａｌ系めっきの製造が可能である。
【０００５】
しかし、これらＡｌを多量に含有しためっきではスポット溶接性が極端に劣り、連続打点数が通常のＺｎめっきの１／１０以下に低下してしまう。また、自動車用めっき鋼板を想定すると、めっき後の地鉄とＺｎとの合金化反応が必要であり、この反応を起こさせるためにはＡｌ濃度は０．２％以下に低下させる必要がある。すなわち、Ａｌの含有量が比較的低い組成で、Ｚｎ−Ａｌ系めっきの耐食性をさらに向上させる技術が強く待ち望まれていた。
【０００６】
ところが、Ｚｎ系めっき、あるいは少量のＡｌしか含有しないＺｎ−Ａｌ系めっきでは、めっき浴にＳｉが殆ど溶解しないため、溶解・析出によって十分な量の金属間化合物を分散させることができず、結果として耐食性の向上代には限界があった。たとえば、Ｚｎ−１１質量％ＡｌにおいてもＳｉは通常のめっき浴温５００〜５５０℃で、０．５質量％程度しか溶解しないため、体積率で１％程度の金属間化合物が析出するに過ぎず、耐食性向上効果が充分とは言えないものであった。
【０００７】
Ｚｎ系めっき、あるいは少量のＡｌしか含有しないＺｎ−Ａｌ系めっきに金属間化合物を分散させる方法としては、溶融めっき製造時に溶融金属付着量をコントロールするために用いるワイピングガス中に金属間化合物を混入させる方法も考えられる。しかしこの方法はめっき凝固時に金属間化合物を強制的に押し込む方法であり、含有量が安定せず、まためっき表層部に金属間化合物が偏析するため充分な耐食性が発揮されなかったり、外観に劣るめっきしか製造できないのが実情であった。
【０００８】
【発明が解決しようとする課題】
本発明は、Ｓｉ溶解度の低いＺｎ−Ａｌ系めっきにおいても、耐食性を向上させる金属間化合物を十分に含有させ、耐食性に優れためっき製品およびその製造方法を提供することをその課題としている。
【０００９】
【課題を解決するための手段】
発明者らは、これらの諸問題を解決すべく鋭意検討を重ねた結果、金属間化合物の粒径が一定値範囲であればめっき浴中に極めて安定に分散することを見いだし、それを基に本発明を完成させたもので、その要旨とするところは、以下の通りである。
（１）Ａｌ：１０質量％以下を含有し、残部Ｚｎおよび不可避不純物からなるマトリックス中に、Ｍｇ，Ｃａ，Ｓｒ，Ｂａ，Ｃｅの中から選択される１元素とＳｉから構成される粒径１〜５０μｍの金属間化合物１種類以上が、体積率で１〜３０％分散されためっき層を表面に有することを特徴とする耐食性に優れためっき製品。
（２）前記（１）に記載のＭｇ，Ｃａ，Ｓｒ，Ｂａ，Ｃｅの中から選択される１元素とＳｉから構成される金属間化合物がＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 からなることを特徴とする耐食性に優れためっき製品。
【００１０】
（３）めっき工程において、Ａｌ：１０質量％以下を含有し、残部Ｚｎおよび不可避不純物からなり、その中にＭｇ，Ｃａ，Ｓｒ，Ｂａ，Ｃｅの中から選択される１元素とＳｉから構成される粒径１〜５０μｍの金属間化合物１種類以上が、体積率で１〜３０％分散されためっき浴を用いることを特徴とする耐食性に優れためっき製品の製造方法。
（４）Ａｌ：１０質量％以下を含有し、残部Ｚｎおよび不可避不純物からなるめっき浴に、Ｍｇ，Ｃａ，Ｓｒ，Ｂａ，Ｃｅの中から選択される１元素とＳｉから構成される粒径１〜５０μｍの金属間化合物１種類以上をガスと共に吹き込むことを特徴とする前記（３）に記載の耐食性に優れためっき製品の製造方法。
【００１１】
（５）あらかじめ製造した、Ｍｇ，Ｃａ，Ｓｒ，Ｂａ，Ｃｅの中から選択される１元素とＳｉから構成される粒径１〜５０μｍの金属間化合物１種類以上が、体積率で７０％以下分散されたＺｎ−Ａｌ系インゴットを、めっき浴に溶解せしめることを特徴とする前記（３）または（４）に記載の耐食性に優れためっき製品の製造方法。
（６）前記（３）〜（５）に記載のＭｇ，Ｃａ，Ｓｒ，Ｂａ，Ｃｅの中から選択される１元素とＳｉから構成される金属間化合物がＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 からなることを特徴とする耐食性に優れためっき製品の製造方法にある。
【００１２】
【発明の実施の形態】
以下本発明について詳しく説明する。本発明で最も重要なのは腐食抑制作用を示す金属間化合物の選択と、それをめっき浴中に安定して保持することであり、この目的のためには金属間化合物の粒径が非常に重要となるため、まずその決定根拠から説明する。
まず腐食抑制作用を示す金属間化合物の選定に関してであるが、発明者らがＺｎ、Ｚｎ−５％Ａｌ、Ｚｎ−１０％Ａｌめっき鋼板の表面に、各種金属間化合物を付着させＪＩＳ Ｚ ２３７１に準拠した塩水噴霧試験にて腐食に与える影響を調査した。その結果Ｍｇ，Ｃａ，Ｓｒ，Ｂａ，Ｃｅの中から選択される１元素とＳｉから構成される金属間化合物、すなわちＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 に顕著な腐食抑制効果が確認された。次にこれら金属間化合物のめっき浴中保持方法に関してであるが、従来の考え方では、今回対象とする金属間化合物の比重（２〜３ｇ／ｃｍ3 ）はＺｎ−Ａｌ溶融金属の比重（４〜７ｇ／ｃｍ3 ）に比べ非常に小さいため、溶融金属中に分散させても浮遊し分離してしまうものと考えられていた。
【００１３】
発明者らは、粒径が１〜２００μｍの範囲で分布した上記金属間化合物を粉体粉砕装置であるローラーミルを用いて製造し、これを窒素ガスを媒体とする粉体吹き込み装置を用い、０〜１０質量％のＡｌを含有し４５０〜４６０℃の範囲に保持されたＺｎ−Ａｌ浴に吹き込み、４８時間放置した後、浴を吸引採取したのち急冷組織観察試料を作製した。そして、この試料を光学顕微鏡を用いて観察し、浴中に残留している金属間化合物の粒径を調査した結果、粒径が５０μｍ以下のものは浴中に残留するが、これを超えると浮上しドロスとなってしまうことが判明した。
【００１４】
そこで、粒径が全て５０μｍ以下の金属間化合物を準備し同様の方法でめっき浴に吹き込み４８時間放置したところ、ドロスの発生はなく金属間化合物は全て浴中に残留していた。すなわち、金属間化合物の粒径が５０μｍ以下であれば、めっき浴中に分散した状態で保持できるためドロス発生等によるめっき浴の経時変化を心配することなく、めっき浴として使用することが可能であることが明らかになった。
【００１５】
次に、Ｚｎ−５質量％Ａｌ浴に粒径の上限値が５０μｍ以下の上記金属間化合物を準備し、めっき浴に対し体積率で５％含有するように同様の粉体吹き込み装置を用いて吹き込んだ。さらに、この浴を用いて通常の冷延鋼板に片面あたりの付着量が１００ｇ／ｍ2 になるように溶融めっきを施した。めっき鋼板の外観は通常のＺｎ−５質量％Ａｌ溶融めっきと同一で均一なものが作製できた。
作製しためっき鋼板を５°傾斜研磨後光学顕微鏡で確認したところ全ての粒径の金属間化合物が均一にめっき層内に分散していた。以上の検討結果から粒径の上限値が５０μｍ以下の金属間化合物を用いればめっき浴中に安定して保持することが可能で、この浴を用いることで製品として問題のない均一なめっき製品の製造が可能であることが明らかになった。
【００１６】
また、吹き込む金属間化合物は単独でも、上記金属間化合物を任意の割合で混合したものでも同様の結果であった。
金属間化合物のめっき浴への分散方法には上記の様に予め粉砕したものをめっき浴に吹き込む方法を説明したが、溶融めっき設備のポット回りへの粉体吹き込み装置設置が困難な場合もあり、また各めっき設備に吹き込み装置を設置をすると設備費が多大に必要となる。さらに場合に因ってはポット底に存在するボトムドロスを巻上げめっき欠陥となってしまう場合もある。これらの問題を回避するためには、以下に示す金属間化合物を分散させたインゴットを用いる方法が有効である。
【００１７】
まず、めっき層のＡｌ濃度を極めて低く保ちたい場合であるが、この時にはＺｎ−金属間化合物分散インゴットを用いることができる。すなわち上述の様にＺｎ浴に粒径が５０μｍ以下の金属間化合物を所定量吹き込み、Ｚｎ−金属間化合物分散浴を準備した後、適当な大きさの鋳型に鋳込みＺｎ−金属間化合物分散インゴットを作成する。実際にめっきする浴を建浴する場合には、このＺｎ−金属間化合物分散インゴットと通常の亜鉛インゴットをめっき層に分散させたい金属間化合物の量に応じて混合すれば良い。このときインゴット作成過程で吹き込む金属間化合物の体積率は７０％以下にする必要がある。７０％を超えると浴内に均一に分散させることが困難になるためである。また、下限は特に限定しないが体積率で２０％以上含有したものを用いた方が効率的である。
【００１８】
また、作成するめっき層のＡｌの濃度を一定量確保したい場合にはＺｎ−Ａｌ−金属間化合物分散インゴットを用いることができる。この場合、上述のＺｎ−金属間化合物分散インゴットと同様に、所定のＡｌ濃度に調整したＺｎ−Ａｌ浴に粒径が５０μｍ以下の金属間化合物を所定量吹き込みインゴットを作成するものである。ここで浴中のＡｌ濃度が２０質量％より高くなった場合には分散させた上記金属間化合物がＺｎ−Ａｌ浴に溶解し、インゴットの凝固過程で再析出するため、インゴットの冷却速度が遅い場合には、再析出する金属間化合物の粒径が粗大化し５０μｍを超えてしまう。この場合インゴットの冷却速度を２０℃／秒以上確保するか、あるいは浴中にＰ、Ｎａ、Ｓを０．１〜１質量％の範囲で添加すれば、比較的遅い冷却速度でも微細な金属間化合物を析出させることができる。
【００１９】
また、特にＭｇ2 Ｓｉを分散させる場合にはＺｎ−Ａｌ浴にＭｇ2 Ｓｉを吹き込む代わりに、適当な濃度に調整したＡｌ−Ｍｇ−Ｓｉ浴を直接インゴットとして凝固させ、Ａｌ−Ｍｇ2 Ｓｉ分散インゴットを製造することも可能である。この場合ＭｇとＳｉのモル比率を２：１、すなわち質量比で４８．６：２８．１とすれば余分なＭｇ、並びにＳｉを含まないＡｌ−Ｍｇ2 Ｓｉ分散インゴットの製造が可能となる。また、この場合もインゴット凝固速度を２０℃／秒以上確保するか、あるいは浴中に微量のＰ、Ｎａ、Ｓを添加することで、析出するＭｇ2 Ｓｉの粒径を５０μｍ以下に制御する必要がある。また、Ａｌを含有するインゴットを製造する場合も金属間化合物の体積率が７０％を超えると分散性に問題が生じるため７０％以下にすることが望ましい。また、下限は特に限定するものではないが体積率で２０％以上含有したものを用いた方が効率的である。
【００２０】
次に、めっき層マトリックスのＡｌ組成であるが、Ａｌの含有率は１０質量％以下とした。これはＡｌ含有率が１０質量％を超えるとスポット溶接性が極端に悪くなり、連続打点数が１０００点以下となってしまうからである。またＡｌの含有量が増加すると、溶解できるＳｉの量が増加し、今回のように金属間化合物をめっき浴内に分散させなくても、めっき凝固過程で所定量の金属間化合物を析出させることができるからである。自動車用途に安定に使用するには、スポット溶接性を重視する観点から、Ａｌ含有量は２質量％未満とすることが好ましい。また、めっき浴、あるいはめっき層に分散させる金属間化合物の体積率は、１〜３０％とすることが望ましい。これは体積率が１％以下であると耐食性の向上が期待できず、また、３０％を超えるとめっき密着性等の加工性に問題が生じるからである。
【００２１】
【実施例】
（実施例１）
Ｍｇ，Ｃａ，Ｓｒ，Ｂａ，Ｃｅ及びＳｉを所定量秤量した後、真空溶解炉を用いＭｇ2 Ｓｉ、Ｃａ2 Ｓｉ、ＣａＳi、ＣａＳｉ2 、Ｓｒ2 Ｓｉ、ＳｒＳｉ2 、ＢａＳｉ、ＢａＳｉ2 、Ｃｅ2 Ｓｉ、ＣｅＳｉ2 、ＭｎＳｉ、ＭｇＺｎ2 を作成し、これをハンマーミル並びにローラーミルを用いて粉砕した。その際、粉砕後の最大粒径が５、１０、５０、１００、２００μｍになるように調整した。
次に、これら粉砕した金属間化合物を所定の割合で混合し、窒素ガスを媒体とする粉体吹き込み装置を用い、４８０℃に保持されたＺｎ浴並びにＺｎ−５質量％Ａｌ浴に吹き込んだ。吹き込み後の体積率が０〜４０％の範囲になるように吹き込み量を調整した。金属間化合物吹き込み後の浴安定性を確認するため、４８０℃の状態で２４時間放置した後、浮遊ドロス発生を確認した。Ｚｎ、Ｚｎ−５質量％Ａｌ浴のいずれの場合にも、吹き込み金属間化合物の最大粒径が５、１０、５０μｍのものに関してはドロス発生はなかったが粒径が１００、２００μｍの物は激しい浮遊ドロスが発生した。
【００２２】
次に、ドロス発生のないめっき浴に関しては、冷延鋼板を酸化方式による脱脂、７５％Ｈ2 −２５％Ｎ2 からなる還元ガス中で７５０℃で３０秒間還元、焼鈍し７００℃に冷却後４８０℃に保持されためっき浴に浸漬し溶融めっきを行なった。上記浴中に３．５秒浸漬後Ｎ2 ガスワイピングでめっき付着量を片面当たり５０ｇ／ｍ2 に調整した。
得られためっき鋼板は化学分析でめっき付着量並びに組成を分析すると同時に、めっき層の表層を５°の傾斜をつけて研磨した後、光学顕微鏡で５００倍で組織を観察し実際に分散させている金属間化合物の粒径ならびに体積率を測定した。その後以下の項目に関して評価した。
【００２３】
（１）加工性評価
油圧成形試験機により、直径５０ｍｍの円筒ポンチを用いて、絞り比２．２５でカップ成型を行った。試験は塗油して行い、シワ抑え力は５００ｋｇとした。加工性の評価は次の指標によった。
（評価基準）
○：異常なし
△：めっきに亀裂有り
×：めっき剥離有り
【００２４】
（２）耐食性評価
（ａ）塩害耐食性
寸法７０×１５０ｍｍの試料に対してＪＩＳ Ｚ ２３７１に準拠した塩水噴霧試験を３０日行い、腐食生成物を剥離して腐食減量を測定した。この腐食減量の表示はめっき片面に対しての値である。
（評価基準）
◎：腐食減量５ｇ／ｍ2 以下
○：腐食減量１０ｇ／ｍ2 未満
△：腐食減量１０〜２５ｇ／ｍ2 
×：腐食減量２５ｇ／ｍ2 超
【００２５】
（ｂ）塗装後耐食性
まず、化成処理としてクロム酸−シリカ系処理を金属Ｃｒ換算で片面２０ｍｇ／ｍ2 処理した。次に寸法７０×１５０ｍｍの試料にメラミン系黒色塗装２０μｍを行い、１４０℃で２０分焼付けた。その後クロスカットを入れ、塩水噴霧試験に供した。６０日後の外観を目視観察した。
（評価基準）
◎：赤錆発生なし
○：クロスカット以外からの赤錆発生なし
△：赤錆発生率５％以下
×：赤錆発生率５％超
【００２６】
（３）溶接性
下に示す溶接条件で通常のＣｕ−Ｃｒ合金電極を用いたスポット溶接を行い、ナゲット径が４√ｔ（ｔ：板厚）を切った時点までの連続打点数を評価した。
（溶接条件）
溶接電流：１０ｋＡ
加圧力：２２０ｋｇ
溶接時間：１２サイクル
電極径：６ｍｍ
電極形状：ドーム型，先端６φ−４０Ｒ
【００２７】
（評価基準）
○：連続打点１５００点超
△：連続打点８００〜１５００点
×：連続打点８００点未満
【００２８】
表１に結果を示すが金属間化合物の最大粒径、並びにめっき層へ分散させた体積率が適正範囲にある場合（１〜１４）は安定してめっきでき、いずれの特性にも優れためっき鋼板の作製が可能である。また、４、５、１１に見るように、用いる金属間化合物は２種類以上を混合しても効果に変わりがないことが分かる。一方、１５、１６に示すように吹き込んだ金属間化合物の粒径が適正範囲を超えて大きい場合には、激しいドロス発生が生じ、めっきすることができなかった。また、１７のように金属間化合物を分散させない場合や、１８のように分散させた金属間化合物の体積率が低い場合、１９、２０の様に分散させる金属間化合物の種類が不適切な場合には耐食性に劣る。一方、２１、２２のように金属間化合物の体積率が適正範囲を超えて高い場合には加工性が不十分となる。また、２３、２４のようにマトリックスのＡｌ含有量が１０％を超えると溶接性に関し問題が生じる。
【００２９】
【表１】
0004102035.tif 000002
【００３０】
（実施例２）
４８０℃に保持したＺｎ浴に最大粒径が５、１０、５０、１００、２００μｍになるように粉砕した金属間化合物を窒素ガスを媒体とする粉体吹き込み装置を用い吹き込んだ。吹き込み後の体積率が１０〜９０％の範囲になるように吹き込み量を調整した。
その後、適当な大きさの鋳型に鋳込みＺｎ−金属間化合物分散インゴットを作製した。最大粒径が２００μｍのものは鋳型に鋳込む前に浴表面に金属間化合物が浮遊しインゴットの作製ができなかった。
【００３１】
作製したインゴットに関しては均一性を確認するため切断し、光学顕微鏡を用いて金属間化合物の分散状況を観察した。その結果金属間化合物の粒径が５０μｍ以下で、吹き込み後の体積率が７０％以下のものは均一に金属間化合物が分散されており、インゴットとして使用可能であった。
それ以外のものは、吹き込んだ金属間化合物が凝集したり、表面に浮遊しそれが剥がれ落ちインゴットとしては使用不可能であった。
【００３２】
次に、溶融めっき用として準備した４８０℃のＺｎ−０．１５Ａｌ％浴に上記手法で作製したＺｎ−金属間化合物分散インゴットを添加し金属間化合物の体積率を０〜５０％の範囲で変化させたＺｎ−０．１５％Ａｌ−金属間化合物浴を準備した。浴は２４時間放置し浴状況を確認したが、いずれもドロスの発生はなく良好であった。
次に、冷延鋼板を酸化方式による脱脂、７５％Ｈ2 −２５％Ｎ2 からなる還元ガス中で７５０℃で３０秒間還元、焼鈍し６００℃に冷却後４８０℃に保持されためっき浴に浸漬し溶融めっきを行なった。
上記浴中に３．５秒浸漬後Ｎ2 ガスワイピングでめっき付着量を片面当たり５０ｇ／ｍ2 に調整した。その後合金化処理を行ないめっき層中のＦｅ濃度が１２％になるように調整した。
【００３３】
作製した試料に関し、以下の方法で各種特性を評価した。
（１）加工性
油圧成形試験機により、直径５０ｍｍの円筒ポンチを用いて，絞り比２．２５でカップ成型を行った。試験は塗油して行い，シワ抑え力は５００ｋｇとした。
加工性の評価は次の指標によった。
（評価基準）
○：異常なし
△：めっきに亀裂有り
×：めっき剥離有り
【００３４】
（２）塗装後耐食性
７０×１５０ｍｍの試料をトリクレン脱脂した後、市販の自動車用のりん酸亜鉛化成処理液を用い４３℃で３．５分の浸漬処理を行ない化成皮膜を２〜３ｇ／ｍ2 付与した後、市販のカチオン電着塗装剤を用い２８℃で到達電圧２００Ｖの状態で３分通電し電着塗装を２０μｍ施した。その後、市販の塗料を用い中塗、上塗塗装を各４０μｍ実施した後、試片中心部にクロスカットを入れ腐食試験に供した。
腐食試験は塩水噴霧４時間  →  ６０℃乾燥２時間  →  ５０℃、湿度９５％雰囲気２時間  のサイクルで１２０サイクル行ない、クロスカット部の最大膨れ幅を測定した。
【００３５】
（塗装後耐食性評価基準）
○：膨れ幅３ｍｍ以下
△：膨れ幅３〜５ｍｍ
×：膨れ幅５ｍｍ超
【００３６】
（３）孔あき耐食性
７０×１５０ｍｍ、厚さ０．８ｍｍの試料をトリクレン脱脂した後、試料中心部５０×５０ｍｍに絶縁テープを張り、前述の塗装後耐食性試験片と同様の方法で電着塗装まで施した。その後絶縁テープを剥がし、５０×５０ｍｍの部位のみ塗装が施されていない試料を作製し、この未塗装部が対向するような状で間隔０．５ｍｍあけて２枚の試片を接合した。
【００３７】
その後、前述の塗装後耐食性試験と同様なサイクルで１６０サイクルの試験を行ない、完了後２枚の板を開き腐食生成物を除去した後、未塗装部における最大浸食深さを測定した。
（孔明耐食性評価基準）
○：浸食深さ０．４ｍｍ以下
△：浸食深さ０．４〜０．８ｍｍ
×：孔あき発生
【００３８】
表２に結果を示すが金属間化合物の最大粒径、並びにめっき層へ分散させた体積率が適正範囲にある場合（１〜１１）はいずれの特性にも優れためっき鋼板の作製が可能である。また用いる金属間化合物は単独で用いても混合しても効果に変わりがないことが分かる。一方、１２、１３のように金属間化合物の体積率が適正範囲を超えて高い場合には加工性が不十分となり、また、１４のように金属間化合物を分散させない従来のめっきの場合や、１５のように分散させる金属間化合物の体積率が低い場合には耐食性が不十分である。
【００３９】
【表２】
0004102035.tif 000003
【００４０】
（実施例３）
Ａｌ−Ｍｇ−Ｓｉ浴をＭｇ：Ｓｉ＝１．７３：１の比率を保ちつつ、Ｍｇを０〜４０質量％、Ｓｉを０〜２３．１質量％の範囲で変化させ６５０℃で建浴した。その後、冷却速度を５〜３０℃／秒の範囲で変化させ、適当な大きさの鋳型に鋳込んだ。
また、同時に浴に微量添加物としてＰ：０．１質量％、Ｎａ：０．５質量％、Ｓ：０．３質量％を添加した浴も準備し、冷却速度１０℃／秒で鋳込みインゴットを作製した。作製したインゴットは外観状況を確認すると同時に断面を光学顕微鏡で観察しＭｇ2 Ｓｉの分散状況並びに大きさを確認した。
【００４１】
次に、４８０℃に保持されたＺｎ浴に、作製したインゴットをＡｌ含有率が１０質量％になるように調整して溶解しＺｎ−１０質量％Ａｌ−Ｍｇ2 Ｓｉ浴を建浴した。この浴を２４時間保持しドロス発生の有無を確認したのち以下の方法で鋼線にめっきを施した。市販のアルカリ脱脂剤で脱脂した２２０×４ｍｍφの鋼線を６０℃の１０％硫酸中に１０分間浸漬して酸洗した後、ＫＣｌ（４０質量％），ＮａＣｌ（４０質量％），Ｎａ3 ＡｌＦ6 （２０質量％）を配合し７０℃の保持した水性処理液に５秒間浸漬した。浸漬後ただちに、１２０℃に設定したオーブン中に５分放置して乾燥させた。その後、４８０℃の保持したＺｎ−１０質量％Ａｌ−Ｍｇ2 Ｓｉめっき浴に３０秒浸漬してめっきした。めっきの付着量は、鋼線のめっき浴からの引き上げ速度を調節して１００ｇ／ｍ2 になるように制御した。
【００４２】
次に、以下の方法で加工性並びに耐食性を評価した。
（１）加工性
１００ｍｍ長さの試料を準備し、鋼線の直径の１．５倍、すなわち６ｍｍの曲率で曲げ試験を実施した。加工性の評価は次の指標によった。
（評価基準）
○：異常なし
△：めっきに亀裂あり
×：めっき剥離あり
【００４３】
（２）塩水耐食性
めっき鋼線から１００ｍｍ長のサンプルを切り出し、両端の切断面はシリコン系シール剤でシールした。次に、鋼面まで達し長さが５０ｍｍの疵をカッターナイフを用いて人工的に設けた。
このようにして作製したサンプルを用いてＪＩＳ Ｚ ２３７１に準拠した塩水噴霧試験を２０００時間実施し、赤錆の有無を目視で評価した。
（評価基準）
○：赤錆び発生なし
△：部分的な赤錆び発生あり
×：全面赤錆び発生
【００４４】
（３）淡水耐食性
塩水耐食性評価法と同様の方法で作製したサンプルを、空気を吹き込んだ状態で４０℃の保持された純水に５０００時間浸漬した後、赤錆の有無を目視で評価した。
（評価基準）
○：赤錆び発生なし
△：部分的な赤錆び発生あり
×：全面赤錆び発生
【００４５】
表３に結果を示すがインゴットの作製条件が適切でＭｇ2 Ｓｉの最大粒径、体積率が適正範囲にある場合（１〜６）はいずれもインゴトの均一性も良好であり、また、これらのインゴットを適正量めっき浴に添加し作製しためっき線材は加工性、耐食性ともに良好であった。
一方、７のようインゴット作製時の冷却速度が不十分な場合には、均一なインゴットは製造できるものの生成するＭｇ2 Ｓｉの最大粒径が適正範囲を超えてしまう。そのため、めっき浴に添加した場合にＭｇ2 Ｓｉが浮遊し、めっき層に取り込まれるＭｇ2 Ｓｉ量が減少する上、めっき後の外観が著しく劣ってしまう。
【００４６】
また、８のようにインゴット作製時のＭｇ，Ｓｉの量が不適切に多いと非常に不均一で脆いインゴットしか作製できず、めっき浴への添加が不可能であった。また、９のように適正条件で作製されたインゴットを用いても、めっき層なかのＭｇ2 Ｓｉ体積率が適正範囲を超えて多いと、めっきの加工性に問題が生じる。また１０のようにＭｇ2 Ｓｉを分散させないめっき線材（Ｚｎ−１０％Ａｌ）は耐食性に劣る結果となった。
【００４７】
【表３】
0004102035.tif 000004
【００４８】
【発明の効果】
本発明の製造方法を用い金属間化合物をめっき層中に分散させることで、耐食性に優れたＺｎ−Ａｌ系めっき製品を得ることができる。特に、従来Ｓｉの添加が困難であったＡｌ含有率の低い領域での金属間化合物分散が可能となるため、耐食性を大幅に向上でき自動車用鋼板への適用も可能である。